(57)【特許請求の範囲】
【請求項１】
導体と、
前記導体の外周に配置され、内層材料からなる内層および外層材料からなる外層を有する絶縁層を備え、
前記内層材料は、
ゴム成分にシラン化合物がグラフト重合されたシラングラフトゴム成分を含み、
前記外層材料は、
塩素化ポリエチレン（ａ）にシラン化合物がグラフト重合されたシラングラフト塩素化ポリエチレン（Ａ）と、
ポリエチレン（ｂ）にシラン化合物がグラフト重合されたシラングラフトポリエチレン（Ｂ）と、
エチレン−酢酸ビニル共重合体（ｃ）にシラン化合物がグラフト重合されたシラングラフトエチレン−酢酸ビニル共重合体（Ｃ）と、を含み、
前記シラングラフト塩素化ポリエチレン（Ａ）、前記シラングラフトポリエチレン（Ｂ）及び前記シラングラフトエチレン−酢酸ビニル共重合体（Ｃ）の合計１００質量％中、前記シラングラフトポリエチレン（Ｂ）の含有量が３５質量％以上３９質量％以下、前記シラングラフトエチレン−酢酸ビニル共重合体（Ｃ）の含有量が１質量％以上５質量％以下であり、
前記絶縁層は、前記内層および前記外層が一体的にシラン架橋されるように構成されている、絶縁電線。
【請求項２】
前記エチレン−酢酸ビニル共重合体（ｃ）は、酢酸ビニル含量が５質量％以上５０質量％以下である、請求項１に記載の絶縁電線。
【請求項３】
前記塩素化ポリエチレン（ａ）は、塩素過度が２５質量％以上４５質量％以下である、請求項１又は２に記載の絶縁電線。
【請求項４】
前記ポリエチレン（ｂ）は、密度が０．９０ｇ／ｍｌ以上０．９５ｇ／ｍｌ以下である、請求項１〜３のいずれかに記載の絶縁電線。
【請求項５】
前記シラン化合物は、メタクリル基を有する、請求項１〜４のいずれかに記載の絶縁電線。
【請求項６】
前記絶縁層は、脆化開始温度が−４０℃以下となるように構成されている、請求項１〜５のいずれかに記載の絶縁電線。
【請求項７】
前記内層材料に含まれる前記ゴム成分が、塩素化ポリエチレン、クロロプレンゴムおよびクロロスルホン化ポリエチレンの少なくとも１つである、請求項１〜６のいずれかに記載の絶縁電線。
【請求項８】
導体と、
前記導体の外周に配置される絶縁層と、
前記絶縁層の外周に配置され、内層材料からなる内層および外層材料からなる外層を有するシースと、を備え、
前記内層材料は、
ゴム成分にシラン化合物がグラフト重合されたシラングラフトゴム成分を含み、
前記外層材料は、
塩素化ポリエチレン（ａ）にシラン化合物がグラフト重合されたシラングラフト塩素化ポリエチレン（Ａ）と、
ポリエチレン（ｂ）にシラン化合物がグラフト重合されたシラングラフトポリエチレン（Ｂ）と、
エチレン−酢酸ビニル共重合体（ｃ）にシラン化合物がグラフト重合されたシラングラフトエチレン−酢酸ビニル共重合体（Ｃ）と、を含み、
前記シラングラフト塩素化ポリエチレン（Ａ）、前記シラングラフトポリエチレン（Ｂ）及び前記シラングラフトエチレン−酢酸ビニル共重合体（Ｃ）の合計１００質量％中、前記シラングラフトポリエチレン（Ｂ）の含有量が３５質量％以上３９質量％以下、前記シラングラフトエチレン−酢酸ビニル共重合体（Ｃ）の含有量が１質量％以上５質量％以下であり、
前記シースは、前記内層および前記外層が一体的にシラン架橋されるように構成されている、ケーブル。
【発明の詳細な説明】
【技術分野】
【０００１】
本発明は、絶縁電線およびケーブルに関する。
【背景技術】
【０００２】
絶縁電線やケーブルには、その表面に被覆層（例えば絶縁層やシースなど）が設けられている。被覆層を形成する被覆材料は、絶縁電線やケーブルの用途によって異なっており、特に可とう性が求められる場合にはゴム材料が用いられる。このようなゴム材料としては、塩素系ポリマがあり、その中でも機械特性や耐油性に優れることから塩素化ポリエチレンが用いられている。
【０００３】
一般に、ゴム材料を用いて被覆層を形成する場合、被覆層においてゴム弾性や耐熱性を発現させるため、被覆材料に架橋処理が施される。架橋処理としては、例えば、シラン化合物（いわゆるシランカップリング剤）を用いるシラン架橋が広く行われている（例えば、特許文献１を参照）。
【０００４】
具体的には、被覆層は以下のようにシラン架橋させることにより形成される。すなわち、まず、ゴム材料である塩素化ポリエチレンにシラン化合物を添加し、グラフト重合させることにより、シラングラフト塩素化ポリエチレンを調製する。続いて、シラングラフト塩素化ポリエチレンを押し出して被覆層を形成し、その後、被覆層を水分に曝すことによりシラン架橋させる。
【先行技術文献】
【特許文献】
【０００５】
【特許文献１】特公昭５０−３５５４０号公報
【発明の概要】
【発明が解決しようとする課題】
【０００６】
しかしながら、絶縁電線やケーブルにおいて、被覆層をシラン架橋させる場合、被覆層が変形してしまうことがある。一般に、被覆層のシラン架橋は、ゴム材料を押し出して未架橋のままの絶縁電線やケーブルをドラム状に巻き取った後に、水分に曝すことにより行われる。そのため、未架橋の被覆層は、架橋によりゴム弾性を発現する前に、ケーブルなどの自重や張力によって潰れて変形してしまう。その結果、被覆層は、変形した状態でシラン架橋されることとなり、表面の外観が損なわれる。
【０００７】
一方、絶縁電線やケーブルは、例えば車両のエンジン周りで使用されることがあるため、その被覆層には、エンジンオイル等との接触により容易に劣化せず、耐油性に優れていることが求められている。
【０００８】
また、絶縁電線やケーブルは、温暖地だけでなく、寒冷地でも使用されることがあるため、その被覆層には、低温度で割れにくいような脆化温度特性（耐寒性）が求められている。
【０００９】
本発明は、上記課題を解決し、絶縁電線やケーブルにおける被覆層の変形を抑制するとともに、耐油性および耐寒性を向上させる技術を提供することを目的とする。
【課題を解決するための手段】
【００１０】
本発明の一態様によれば、
導体と、
前記導体の外周に配置され、内層材料からなる内層および外層材料からなる外層を有する絶縁層を備え、
前記内層材料は、
ゴム成分にシラン化合物がグラフト重合されたシラングラフトゴム成分を含み、
前記外層材料は、
塩素化ポリエチレン（ａ）にシラン化合物がグラフト重合されたシラングラフト塩素化ポリエチレン（Ａ）と、
ポリエチレン（ｂ）にシラン化合物がグラフト重合されたシラングラフトポリエチレン（Ｂ）と、
エチレン−酢酸ビニル共重合体（ｃ）にシラン化合物がグラフト重合されたシラングラフトエチレン−酢酸ビニル共重合体（Ｃ）と、を含み、
前記絶縁層は、前記内層および前記外層が一体的にシラン架橋されるように構成されている、絶縁電線が提供される。
【００１１】
本発明の他の態様によれば、
導体と、
前記導体の外周に配置される絶縁層と、
前記絶縁層の外周に配置され、内層材料からなる内層および外層材料からなる外層を有するシースと、を備え、
前記内層材料は、
ゴム成分にシラン化合物がグラフト重合されたシラングラフトゴム成分を含み、
前記外層材料は、
塩素化ポリエチレン（ａ）にシラン化合物がグラフト重合されたシラングラフト塩素化ポリエチレン（Ａ）と、
ポリエチレン（ｂ）にシラン化合物がグラフト重合されたシラングラフトポリエチレン（Ｂ）と、
エチレン−酢酸ビニル共重合体（ｃ）にシラン化合物がグラフト重合されたシラングラフトエチレン−酢酸ビニル共重合体（Ｃ）と、を含み、
前記シースは、前記内層および前記外層が一体的にシラン架橋されるように構成されている、ケーブルが提供される。
【発明の効果】
【００１２】
本発明によれば、絶縁電線やケーブルにおける被覆層の変形を抑制するとともに、耐油性および耐寒性を向上させることができる。
【図面の簡単な説明】
【００１３】
【図１】本発明の一実施形態に係るケーブルの断面の概略図である。
【発明を実施するための形態】
【００１４】
実施形態の説明に先立ち、本発明者らにより得られた知見について説明する。
【００１５】
本発明者らの検討によると、被覆層として、塩素化ポリエチレンを含むゴム材料を押し出し、シラン架橋させる場合、未架橋の被覆層が、架橋によりゴム弾性を発現する前に、ケーブルなどの自重や張力によって潰れて変形することが分かった。この対策について検討したところ、ゴム材料にプラスチック材料を混合するとよいことが見出された。プラスチック材料は、一般にゴム材料と比べて結晶成分が多く（高結晶性であり）、融点が高いので、未架橋でも変形しにくい。そのため、プラスチック材料をゴム材料に混合することにより、未架橋状態の被覆層において硬度を増加させ、潰れなどの変形を抑制することができる。
【００１６】
そして、このようなプラスチック材料としては、ポリエチレンがよいことが見出された。ポリエチレンは、塩素化ポリエチレンと同様にシラン化合物をグラフト重合でき、シラン架橋させることができる。つまり、塩素化ポリエチレンにポリエチレンを混合し、水分と反応させることにより、これらを一体的にシラン架橋させることができる。したがって、ポリエチレンによれば、塩素化ポリエチレンに混合した場合であっても、混合物の架橋度を低下させることなく、塩素化ポリエチレンのみをシラン架橋させたときと同等の架橋度を得ることができる。
【００１７】
ただし、ポリエチレンは、極性基を持たないため、塩素化ポリエチレンと比べて耐油性に劣るといった問題がある。すなわち、塩素化ポリエチレンにポリエチレンを混合してシラン架橋させる場合、被覆層の変形を抑制できる反面、耐油性を高く維持することが困難となる。ポリエチレンの混合比率を調整することも考えられるが、混合比率の調整だけでは、被覆層の変形を抑制しつつ、耐油性を高く維持するには限度がある。
【００１８】
本発明者らは、まず、被覆層における変形の抑制と耐油性とを両立する方法について検討を行った。その結果、被覆層を、単層ではなく、内層および外層を有する積層構造で構成し、その外層を、塩素化ポリエチレンおよびポリエチレンを含む混合物をシラン架橋させて形成するとともに、その内層を、ゴム成分をシラン架橋させて形成するとよいことが見出された。ポリエチレンを混合した外層によれば、未架橋状態でも硬度が高いので、シラン架橋させてゴム弾性を発現させるまでの間に被覆層が変形してしまうことを抑制できる。また、ポリエチレンを含む外層を被覆層の一部として構成することにより、被覆層に占めるポリエチレンの割合を低くして、ポリエチレンの混合による耐油性の低下を抑制することができる。
【００１９】
一方、被覆層の内層については、上記外層との密着性の観点から、ゴム成分をシラン架橋させて形成するとよいことが見出された。内層を外層と同様にシラン架橋させることにより、内外層間での架橋反応を発現させ、これらを一体的に架橋させることができるので、高い密着性を得ることができる。
【００２０】
次に、ポリエチレンの混合による耐寒性の低下について検討したところ、ポリエチレンは塩素化ポリエチレンとの相溶性が良好ではないことから、ポリエチレンの混合比率を増やすことでポリエチレンと塩素化ポリエチレンとの界面が起点となって低温下では割れやすくなっているものと考えられる。この対策について検討したところ、塩素化ポリエチレンおよびポリエチレンにエチレン−酢酸ビニル共重合体（以下、単にＥＶＡともいう）を混合するとよいことが見出された。ＥＶＡは、化学構造中の酢酸ビニル成分が塩素化ポリエチレンに、エチレン主鎖骨格がポリエチレンに、それぞれ高い相溶性を示すことから、塩素化ポリエチレンとポリエチレンの界面に分布することで、これらの密着性を高め、ポリエチレンを配合する外層の耐寒性を向上させることができる。
【００２１】
このように、塩素化ポリエチレンに、プラスチック材料であるポリエチレンと、これらの密着性を高めるＥＶＡとを混合し、シラン架橋させて、被覆層の外層として形成することにより、被覆層の変形を抑制しつつ、その耐油性および耐寒性を高く維持することができる。
【００２２】
本発明は、上記知見に基づいてなされたものである。
【００２３】
〔本発明の一実施形態〕
以下、本発明の一実施形態について図面を参照しながら説明する。図１は、本発明の一実施形態に係るケーブルの断面の概略図である。なお、本明細書において「〜」を用いて表される数値範囲は、「〜」の前後に記載される数値を下限値および上限値として含む範囲を意味する。
【００２４】
＜ケーブルの概略構成＞
図１に示すように、本実施形態のケーブル１は、導体１１と、絶縁層１２と、シース１３とを備えて構成されており、シース１３は、内層１４および外層１５を有している。
【００２５】
（導体）
導体１１としては、低酸素銅や無酸素銅等からなる銅線、銅合金線、アルミニウムや銀等からなる金属線、又は金属線を撚り合わせた撚り線を用いることができる。導体１１の外径は、ケーブル１の用途に応じて適宜変更することができる。
【００２６】
（絶縁層）
導体１１の外周を被覆するように、電気絶縁性の絶縁層１２が設けられている。絶縁層１２は、従来公知の樹脂組成物、例えばエチレンプロピレンゴムを含む樹脂組成物で形成されている。絶縁層１２の厚さは、ケーブル１の用途に応じて適宜変更することができる。
【００２７】
（シース）
絶縁層１２の外周を被覆するように、電気絶縁性のシース１３が設けられている。本実施形態では、シース１３において変形を抑制しつつ、高い耐油性および耐寒性を得るために、シース１３を、導体１１側に位置する内層１４と表面側に位置する外層１５とを積層させて構成している。上述したように、外層１５は、塩素化ポリエチレン、ポリエチレンおよびエチレン−酢酸ビニル（ＥＶＡ）を含む成分をシラン架橋させて形成され、内層１４は、ゴム成分をシラン架橋させて形成され、内層１４および外層１５が一体的にシラン架橋されている。以下、内層１４および外層１５それぞれについて詳述する。
【００２８】
（内層）
内層１４は、内層材料を絶縁層１２の外周に押し出してシラン架橋させることで形成されており、内層材料のシラン架橋物からなる。
【００２９】
内層材料は、ゴム成分にシラン化合物がグラフト重合されたシラングラフトゴム成分を含む。シラングラフトゴム成分は、例えば、ゴム成分とシラン化合物と過酸化物とを加熱しながら混練することにより、過酸化物の熱分解で生じるラジカルによりゴム成分にシラン化合物をグラフト重合させて得られる。
【００３０】
内層材料に含まれるゴム成分としては、特に限定されないが、内層１４と外層１５との密着性の観点からは、塩素系ポリマであることが好ましい。塩素系ポリマとしては、例えば、塩素化ポリエチレン、クロロプレンゴムおよびクロロスルホン化ポリエチレンの少なくとも１つを用いることができる。これら塩素系ポリマによれば、分子構造中に塩素を含み、外層１５を形成する外層材料との相溶性に優れるため、内層１４と外層１５との間で高い密着性を得ることができる。
【００３１】
ゴム成分にグラフト重合されるシラン化合物は、不飽和結合性基と、加水分解性のシラン基とを有している。シラン化合物は、いわゆるシランカップリング剤として機能しうるものであり、過酸化物の分解で生じるラジカルにより塩素系ポリマにグラフト重合されることで、塩素系ポリマにシラン基を導入する。
不飽和結合性基としては、塩素系ポリマにシラン化合物をグラフト重合できるようなものであれば限定されず、例えば、ビニル基、メタクリル基およびアクリル基などが挙げられる。これらの中でもメタクリル基が好ましい。メタクリル基を有するシラン化合物（メタクリルシラン）は、塩素系ポリマとの相溶性がよく、塩素系ポリマ中に架橋構造を均一に導入することができる。
加水分解性のシラン基としては、例えば、ハロゲン、アルコキシ基、アシルオキシ基、フェノキシ基などの加水分解可能な構造を有するものが挙げられる。これらの加水分解可能な構造を有するシラン基として、例えばハロシリル基、アルコキシシリル基、アシロキシシリル基、フェノキシシリル基などが挙げられる。
【００３２】
メタクリルシランとしては、具体的には、３−メタクリロキシプロピルトリメトキシシランや３−メタクリロキシプロピルトリエトキシシラン等が好ましく、これらを単独で用いてもよく、併用してもよい。
【００３３】
塩素系ポリマにグラフト重合させるシラン化合物の量は、内層１４の架橋度、もしくは架橋させるときの反応条件（例えば温度、時間など）によって適宜変更するとよい。具体的には、シラン化合物の配合量は、塩素系ポリマ１００質量部に対して０．１質量部以上１０質量部以下であることが好ましく、１．０質量部以上５．０質量部以下であることがより好ましい。上記範囲よりも少ないと、シラン架橋させたときに十分な架橋度が得られないおそれがある。一方、上記範囲よりも多くなると、シラン架橋させる前に早期架橋が生じてしまい、内層１４においては架橋による異物（ツブ）が形成されることで、外観が不良となるおそれがある。
【００３４】
過酸化物としては、ゴム成分にシラン化合物をグラフト重合できるようなものであれば特に限定されない。具体的には、ジクミルパーオキサイド、１，１−ジ（ｔ−ブチルパーオキシ）シクロヘキサン、ｔ−ブチルパーオキシイソプロピルカーボネート、ｔ−アミルパーオキシイソプロピルカーボネート、２，５ジメチル２，５ジ（ｔ−ブチルパーオキシ）ヘキサン、ジ−ｔ−ブチルパーオキサイド、ジ−ｔ−アミルパーオキサイド、１，１−ジ（ｔ−アミルパーオキシ）シクロヘキサン、ｔ−ブチルパーオキシ２−エチルヘキシルカーボネートなどを用いることができる。これらは、１種を単独で用いてもよく、２種以上を併用してもよい。
【００３５】
（外層）
外層１５は、外層材料を内層１４の外周に押し出してシラン架橋させることで形成されており、外層材料のシラン架橋物からなる。
【００３６】
外層材料は、塩素化ポリエチレン（ａ）にシラン化合物がグラフト重合されたシラングラフト塩素化ポリエチレン（Ａ）と、ポリエチレン（ｂ）にシラン化合物がグラフト重合されたシラングラフトポリエチレン（Ｂ）と、エチレン−酢酸ビニル共重合体（ｃ）にシラン化合物がグラフト重合されたシラングラフトエチレン−酢酸ビニル共重合体（Ｃ）と、を含む。これら（Ａ）成分〜（Ｃ）成分は、例えば、各ポリマ成分とシラン化合物と過酸化物とを加熱しながら混練することにより、過酸化物の熱分解で生じるラジカルにより各ポリマ成分にシラン化合物をグラフト重合させて得られる。
【００３７】
シラングラフト塩素化ポリエチレン（Ａ）は、過酸化物を用いて塩素化ポリエチレン（ａ）にシラン化合物をグラフト重合させたものであり、外層１５のベースとなるものである。（Ａ）成分は、主に外層１５の機械特性や耐油性に寄与する。
塩素化ポリエチレン（ａ）は、例えば、線状ポリエチレン（低密度ポリエチレンや高密度ポリエチレンなど）を水に懸濁分散させた水性懸濁液に塩素ガスを吹き込むことにより得られるものである。塩素化ポリエチレン（ａ）の塩素化度は、例えば２５％以上４５％以下であると好ましく、３０％以上４０％以下であるとより好ましい。このような塩素化ポリエチレン（ａ）によれば、シラン化合物を好適にグラフト重合させることができ、架橋させたときに架橋度を所望の範囲に調整しやすい。
なお、塩素化ポリエチレン（ａ）にグラフト重合させるシラン化合物としては、上述したものを用いることができ、メタクリル基を有するシラン化合物（メタクリルシラン）が好ましい。また、過酸化物としては、上述したものを用いることができる。
【００３８】
塩素化ポリエチレン（ａ）にグラフト重合させるシラン化合物の量は、外層１５の架橋度、もしくは架橋させるときの反応条件（例えば温度、時間など）によって適宜変更するとよい。外層１５において、シラン架橋させたときに高い架橋度を得るとともに、早期架橋による外観不良を抑制する観点からは、シラン化合物の配合量は、塩素化ポリエチレン（ａ）１００質量部に対して０．１質量部以上１０質量部以下であることが好ましく、１．０質量部以上５．０質量部以下であることがより好ましい。
【００３９】
シラングラフトポリエチレン（Ｂ）は、過酸化物を用いてポリエチレン（ｂ）にシラン化合物をグラフト重合させたものであり、外層材料の硬度を高め、未架橋の状態での外層１５の変形を抑制する。
ポリエチレン（ｂ）としては、シラン化合物をグラフト重合できるものであれば、特に限定されず、例えば、高密度ポリエチレン（ＨＤＰＥ）、低密度ポリエチレン（ＬＤＰＥ）、直鎖状低密度ポリエチレン（ＬＬＤＰＥ）等を用いることができる。外層材料の未架橋状態での耐変形性をより向上させる観点からは、ポリエチレン（ｂ）としては、密度が高いものを用いるとよい。その理由は、ポリエチレン（ｂ）は、密度が高くなるほど結晶成分が多くなり、硬度が高くなるからである。具体的には、密度が０．９０ｇ／ｍｌ以上であることが好ましい。一方、密度が高すぎると、外層材料の硬度が過度に高くなるので、シース１３の可とう性が損なわれるおそれがある。そのため、密度の上限値は、０．９５ｇ／ｍｌ以下であることが好ましい。
なお、ポリエチレン（ｂ）にグラフト重合させるシラン化合物としては、上述したものを用いることができ、メタクリル基を有するシラン化合物（メタクリルシラン）が好ましい。また、過酸化物としては、上述したものを用いることができる。
【００４０】
ポリエチレン（ｂ）にグラフト重合させるシラン化合物の量は、上述した塩素化ポリエチレン（ａ）の場合と同様に、外層１５の架橋度、もしくは架橋させるときの反応条件（例えば温度、時間など）によって適宜変更するとよい。シラン化合物の配合量は、ポリエチレン（ｂ）１００質量部に対して０．１質量部以上５質量部以下であることが好ましく、１．０質量部以上３．０質量部以下であることがより好ましい。
【００４１】
シラングラフトエチレン−酢酸ビニル共重合体（Ｃ）（以下、シラングラフトＥＶＡ（Ｃ）ともいう）は、過酸化物を用いてＥＶＡ（ｃ）にシラン化合物をグラフト重合させたものであり、外層１５の耐寒性を向上させる。
ＥＶＡ（ｃ）としては、シラングラフト塩素化ポリエチレン（Ａ）およびシラングラフトポリエチレン（Ｂ）の両者に対する相溶性、シラン化合物のグラフト重合反応性やべたつき等の取扱い性を考慮すると、酢酸ビニル成分が５質量％以上５０質量％以下であることが好ましく、１０質量％以上３５質量％以下であることがより好ましい。
なお、ＥＶＡ（ｃ）にグラフト重合させるシラン化合物としては、上述したものを用いることができ、メタクリル基を有するシラン化合物（メタクリルシラン）が好ましい。また、過酸化物としては、上述したものを用いることができる。
【００４２】
ＥＶＡ（ｃ）にグラフト重合させるシラン化合物の量は、上述した塩素化ポリエチレン（ａ）の場合と同様に、外層１５の架橋度、もしくは架橋させるときの反応条件（例えば温度、時間など）によって適宜変更するとよい。シラン化合物の配合量は、ＥＶＡ（ｃ）１００質量部に対して０．１質量部以上５質量部以下であることが好ましく、１．０質量部以上３．０質量部以下であることがより好ましい。
【００４３】
外層材料は、シース１３の未架橋状態での変形を抑制しつつ、耐油性および耐寒性を高い水準で両立させる観点からは、上記（Ａ）成分〜（Ｃ）成分を以下に示す割合で含有することが好ましい。すなわち、外層材料は、シラングラフト塩素化ポリエチレン（Ａ）を６０質量％と、シラングラフトポリエチレン（Ｂ）を３５質量％以上３９質量％以下と、シラングラフトＥＶＡ（Ｃ）を１質量％以上５質量％以下とを、合計が１００質量％となるように含有することが好ましい。言い換えると、外層材料は、塩素化ポリエチレン（ａ）の含有量が３４．１質量％、ポリエチレン（ｂ）の含有量が３４．４質量％以上３８．４質量％以下、ＥＶＡ（ｃ）の含有量が１．０質量％以上４．９質量％以下となるように、上記（Ａ）成分〜（Ｃ）成分を含むことが好ましい。
【００４４】
外層１５の厚さは、特に限定されないが、外層１５を形成するときに、未架橋の外層材料の変形を抑制する観点からは、少なくとも０．２ｍｍ以上であることが好ましい。一方、外層１５の厚さが過度に大きくなると、シース１３に占める比率が高くなり、シース１３全体としての耐油性が低くなるおそれがあるので、１．０ｍｍ以下であることが好ましい。
【００４５】
外層材料の調製方法は、特に限定されない。例えば、塩素化ポリエチレン（ａ）、ポリエチレン（ｂ）およびＥＶＡ（ｃ）のそれぞれにシラン化合物をグラフト重合させ、シラングラフト塩素化ポリエチレン（Ａ）、シラングラフトポリエチレン（Ｂ）およびシラングラフトＥＶＡ（Ｃ）をそれぞれ調製した後、これらの成分を混合することにより調製するとよい。各成分を別々にグラフト反応させることで、それぞれに最適な条件でシラン化合物をグラフト重合させることができる。なお、グラフト反応条件（温度や時間など）は、特に限定されず、ポリマの種類や架橋度に応じて適宜変更するとよい。
【００４６】
なお、外層材料や内層材料には、必要に応じて、シラノール縮合触媒を配合してもよい。シラノール縮合触媒によれば、シラン架橋の反応を促進させ、効率的に架橋させることができる。
【００４７】
シラノール縮合触媒としては、例えば、マグネシウムやカルシウム等のII族元素、コバルトや鉄等のVIII族元素、錫、亜鉛およびチタン等の金属元素やこれらの元素を含む金属化合物を用いることができる。また、オクチル酸やアジピン酸の金属塩、アミン系化合物、酸などを用いることができる。具体的には、金属塩として、ジオクチル錫ジネオデカノエート、ジブチル錫ジラウリレート、ジブチル錫ジアセテート、ジブチル錫ジオクタエート、酢酸第一錫、カブリル酸第一錫、ナフテン酸鉛、カプリル酸亜鉛、ナフテン酸コバルト等を用いることができる。アミン系化合物として、エチルアミン、ジブチルアミン、ヘキシルアミン、ピリジン等を用いることができる。酸として、硫酸や塩酸などの無機酸、トルエンスルホン酸や酢酸、ステアリン酸、マレイン酸などの有機酸を用いることができる。
【００４８】
また、外層材料や内層材料には、可塑剤、酸化防止剤（老化防止剤を含む）、カーボンブラック等の充填剤、難燃剤、滑剤、銅害変色防止剤、架橋助剤、安定剤などのその他の添加剤を配合してもよい。
【００４９】
また、内層材料のゴム成分、外層材料に含まれる塩素化ポリエチレン（ａ）、ポリエチレン（ｂ）およびＥＶＡ（ｃ）のそれぞれにグラフト重合させるシラン化合物の種類は、同一であってもよく、異なっていてもよい。
【００５０】
＜ケーブルの製造方法＞
本実施形態のケーブル１の製造方法は、導体１１の外周上に絶縁層１２を形成する絶縁層形成工程と、絶縁層１２の外周上に内層材料および外層材料を積層させて押し出す押出工程と、内層材料および外層材料を水分に曝して同時にシラン架橋させる架橋工程と、を有する。
【００５１】
まず、導体１１の外周に、例えばエチレンプロピレンゴムを押し出して被覆させ、絶縁層１２を形成する。
【００５２】
続いて、絶縁層１２の外周上に、内層材料および外層材料を、この順番で押し出して被覆させる。
【００５３】
続いて、押し出した内層材料および外層材料を、例えば大気中に曝して水分に接触させる。これにより、内層材料に含まれるシラングラフトゴム成分と、外層材料に含まれるシラングラフト塩素化ポリエチレン（Ａ）、シラングラフトポリエチレン（Ｂ）およびシラングラフトＥＶＡ（Ｃ）は、それぞれの分子鎖中のシラン基が加水分解によりシラノール基となり、このシラノール基同士が脱水縮合して架橋構造を形成することで、シラン架橋する。シラン架橋は、内層材料および外層材料のそれぞれで生じるだけでなく、これらの層間でも生じるため、シース１３においては、内層１４および外層１５が一体的にシラン架橋されることになる。
【００５４】
以上により、本実施形態のケーブル１が得られる。
【００５５】
＜本実施形態にかかる効果＞
本実施形態によれば、以下に示す１つ又は複数の効果を奏する。
【００５６】
本実施形態では、シース１３を、内層１４および外層１５を有する積層構造で構成し、外層１５を、シラングラフトポリエチレン（Ｂ）を含む外層材料を用いて形成している。外層材料に、硬度が高いシラングラフトポリエチレン（Ｂ）を配合することにより、外層材料の未架橋状態での硬度を向上させることができる。これにより、外層材料が潰れ等の変形を受けた状態で硬化してしまうことを抑制し、外観の良好な外層１５を形成することができる。
【００５７】
シラングラフトポリエチレン（Ｂ）は、極性基を持たず、シース１３の耐油性を低下させるおそれがあるが、本実施形態では、シース１３の積層構造の一部である外層１５に用いることで、シース１３に占める比率を減らすことができる。これにより、シース１３全体としての耐油性を大きく低下させることなく、高く維持することができる。
【００５８】
シラングラフトポリエチレン（Ｂ）は、シラングラフト塩素化ポリエチレン（Ａ）との密着性が低く、外層１５の低温度での脆化特性（耐寒性）を低下させるおそれがあるが、本実施形態では、シラングラフトＥＶＡ（Ｃ）をさらに配合することにより、（Ａ）成分と（Ｂ）成分との密着性を高め、耐寒性を高く維持することができる。
具体的には、後述の実施例に示すように、外層１５の脆化開始温度を−４０℃以下とすることができ、耐寒性を高くすることができる。
【００５９】
シース１３は、内層材料および外層材料をそれぞれシラン架橋させて形成され、内層１４と外層１５とが一体的にシラン架橋されるように構成されている。そのため、シース１３において内層１４と外層１５とは密着性に優れている。
【００６０】
外層１５を形成する外層材料は、シラングラフト塩素化ポリエチレン（Ａ）を３４．１質量％と、シラングラフトポリエチレン（Ｂ）を３４．４質量％以上３８．４質量％以下と、シラングラフトＥＶＡ（Ｃ）を１．０質量％以上４．９質量％以下とを、合計が１００質量％となるように含有することが好ましい。このような配合によれば、外層１５において、未架橋状態での変形を抑制しつつ、耐油性および耐寒性を高い水準で両立させることができる。
【００６１】
シラングラフトＥＶＡ（Ｃ）におけるＥＶＡ（ｃ）は、酢酸ビニル含量が５質量％以上５０質量％以下であることが好ましく、１０質量％以上３５質量％以下であることがより好ましい。このようなＥＶＡ（ｃ）によれば、シラングラフト塩素化ポリエチレン（Ａ）およびシラングラフトポリエチレン（Ｂ）の両者に対する相溶性に優れるので、これらの密着性をより向上させて外層１５の耐寒性を向上させることができる。しかも、外層材料のべたつきを抑え、取り扱い性を維持することができる。
【００６２】
シラングラフト塩素化ポリエチレン（Ａ）における塩素化ポリエチレン（ａ）は、塩素過度が２５質量％以上４５質量％以下であることが好ましい。このような塩素化ポリエチレン（ａ）によれば、シラン架橋により外層１５を形成したときに、所望の強度を示すような架橋度が得られる。
【００６３】
シラングラフトポリエチレン（Ｂ）におけるポリエチレン（ｂ）は、密度が０．９０ｇ／ｍｌ以上０．９５ｇ／ｍｌ以下であることが好ましい。このようなポリエチレン（ｂ）によれば、外層材料の未架橋状態での変形を良好に抑えることができる。
【００６４】
上記（Ａ）成分〜（Ｃ）成分にグラフト重合されるシラン化合物は、メタクリル基を有することが好ましい。メタクリル基を有するシラン化合物は、ビニル基を有するものと比べて、塩素化ポリエチレン（ａ）などとの相溶性がよく、これらに対して架橋構造を均一に導入することが可能となる。
【００６５】
内層材料に含まれるゴム成分は、塩素化ポリエチレン、クロロプレンゴムおよびクロロスルホン化ポリエチレンの少なくとも１つであることが好ましい。このような塩素系ポリマを用いることにより、外層材料との相溶性を高め、内層１４と外層１５との密着性をさらに向上させることができる。
【００６６】
〔本発明の他の実施形態〕
以上、本発明の一実施形態を具体的に説明したが、本発明は上述の実施形態に限定されるものではなく、その要旨を逸脱しない範囲で適宜変更可能である。
【００６７】
上述の実施形態では、絶縁層１２の外周上に内層材料および外層材料を押し出した後に、これらを同時にシラン架橋させる場合について説明したが、本発明はこれに限定されない。例えば、内層材料を押し出し、シラン架橋させて内層１４を形成した後、内層１４の外周上に外層材料を押し出し、シラン架橋させて外層１５を形成するようにしてもよい。この場合、内層１４の外周上に押し出した外層材料をシラン架橋させる際に、内層１４と外層材料との層間でのシラン架橋が進行し、内層１４と外層１５との間で高い密着性を得られる。
【００６８】
上述の実施形態では、ケーブル１が、導体１１の外周に絶縁層１２が設けられた１本の絶縁電線を備える場合について説明したが、ケーブル１は、２本以上の絶縁電線を撚り合わせた撚り線を備えてもよい。
【００６９】
上述の実施形態では、ケーブル１において、シース１３を、内層１４および外層１５を有する積層構造とする場合について説明したが、本発明はこれに限定されない。例えば、導体の外周上に絶縁層が形成された絶縁電線において、絶縁層を、内層および外層を有する積層構造としてもよい。
【実施例】
【００７０】
次に、本発明について実施例に基づき、さらに詳細に説明するが、本発明はこれらの実施例に限定されない。
【００７１】
実施例および比較例では、以下の材料を用いた。
【００７２】
ポリマ成分として、以下を用いた。
・塩素化ポリエチレン（１２１℃でのムーニー粘度（ＭＬ１＋４）：５５）：杭州科利化工株式会社製「ＣＭ３５２Ｌ」
・クロロプレンゴム（非加硫変性タイプ、１００℃でのムーニー粘度（ＭＬ１＋４）：４８）：昭和電工株式会社製「ショウプレンＷ」
・低密度ポリエチレン（密度ｄ：０．９２２ｇ／ｍｌ、ＭＦＲ：２．３ｇ／１０ｍｉｎ）：プライムポリマ−株式会社製「エボリューＳＰ２０３０」
・エチレン−酢酸ビニル共重合体（酢酸ビニル（ＶＡ）含量：２８質量％、密度ｄ：０．９５０ｇ／ｍｌ、ＭＦＲ：６ｇ／１０ｍｉｎ）：三井デュポンポリケミカル株式会社製「エバウレックスＥＶ２６０」
【００７３】
シラン化合物として、以下を用いた。
・３−メタクリロキシプロピルトリメトキシシラン：信越化学工業株式会社製「ＫＢＭ−５０３」
・ビニルトリメトキシシラン：信越化学工業株式会社製「ＫＢＭ−１００３」
・３−アミノプロピルトリメトキシシラン：信越化学工業株式会社製「ＫＢＭ−９０３」
【００７４】
過酸化物として、以下を用いた。
・ジクミルパーオキサイド：日本油脂株式会社製「ＤＣＰ」
【００７５】
その他の添加剤として、以下を用いた。
・安定剤（ハイドロタルサイト）：協和化学工業株式会社製「マグセラー１」
・安定剤（エポキシ化大豆油）：日本油脂株式会社製「ニューサイザー５１０Ｒ」
・安定剤（酸化マグネシウム）：協和化学工業株式会社「キョーワマグ３０」
・滑剤（ポリエチレンワックス）：三井化学株式会社製「ハイワックスＮＬ２００」
・可塑剤（ナフテン系プロセスオイル）：出光興産株式会社製「ＮＰ−２４」
・カーボン（ＦＥＦカーボンブラック）：旭カーボン株式会社製「旭６０Ｇ」
・難燃剤（三酸化アンチモン）：住友金属鉱山株式会社製「三酸化アンチモン」
・酸化防止剤（４，４´−チオビス（３−メチル−６−ｔｅｒｔ−ブチルフェノール））：大内新興化学工業株式会社製「ノクラック３００Ｒ」
・酸化防止剤（２，２，４−トリメチル−１，２−ジヒドロキノリン重合物）：大内新興化学工業株式会社製「ノクラック２２４」
・シラノール縮合触媒（ジオクチル錫ジネオデカノエート）：日東化学株式会社製「ネオスタンＵ−８３０」
【００７６】
まず、下記表１に示すように各成分を配合し、内層材料および外層材料を調製するための材料（Ａ１）〜材料（Ｄ）と、触媒マスターバッチとを調製した。
【００７７】
（材料（Ａ１）の調製）
まず、表１に示すように、粉末状の塩素化ポリエチレン１００質量部に対して、過酸化物を０．５質量部と、安定剤（ハイドロタルサイト）を６質量部と、安定剤（エポキシ化大豆油）を６質量部と、滑剤（ポリエチレンワックス）を３質量部と、を添加し、８インチロール機を用いて混練した。このとき、過酸化物を熱分解させずにポリマ中に分散させるために、ロールの表面温度を１００℃とし、混練時間を、安定剤等を添加し終えてから５分とした。その後、混練して得られたシートを５ｍｍ角の形状にペレタイズし、塩素化ポリエチレンを含むペレットを得た。ペレット同士の粘着を防止するため、ペレットにタルク１質量部をまぶした。
【００７８】
続いて、得られたペレットにグラフト処理を施した。
具体的には、まず、得られたペレットにシラン化合物としてのメタクリルシランを、塩素化ポリエチレン１００質量部に対してメタクリルシランが５質量部となるように、含浸させた。その後、メタクリルシランを含浸させたペレットを単軸押出機にて加熱しながら混練し、塩素化ポリエチレンにメタクリルシランをグラフト重合させることで、シラングラフト塩素化ポリエチレンを生成した。そして、単軸押出機からシラングラフト塩素化ポリエチレンをストランドとして押し出し、長さ１５０ｃｍの水槽に導入して水冷した後、ペレタイズした。
なお、グラフト処理では、スクリュ径４０ｍｍの単軸押出機を用いた。また、スクリュ直径Ｄとスクリュ長さＬとの比率Ｌ／Ｄを２５とした。また、設定温度は、シリンダのホッパー側を８０℃、シリンダのヘッド側を２００℃、ヘッドを２００℃とした。また、スクリュの回転数を２０ｒｐｍ（押出量約１２０ｇ／分）、スクリュの形状をフルフライト形状とした。また、ダイスとして、穴径直径５ｍｍ、穴数３つのダイスを用いた。また、圧縮比は２．０とした。
【００７９】
続いて、シラングラフト塩素化ポリエチレンを含むペレットに可塑剤、酸化防止剤、カーボンブラック、難燃剤および滑剤を、表１に示す配合で添加し、８インチロール機を用いて混練した。このとき、ロールの表面温度を１００℃とし、混練時間を、安定剤等を添加し終えてから５分間とした。混練後のシートは約５ｍｍ角の形状にペレタイズした後にペレット同士の粘着を防止するためにタルクを１重量部まぶした。以上により、メタクリルシランがグラフト重合されたシラングラフト塩素化ポリエチレンを含む材料（Ａ１）を調製した。
【００８０】
【表１】
0006720565.tif 000002
【００８１】
（材料（Ａ２）の調製）
表１に示すように、シラン化合物の種類をメタクリルシランからビニルシランに変更し、塩素化ポリエチレンに対して材料（Ａ１）と同様にグラフト処理を施すことにより、ビニルシランがグラフト重合されたシラングラフト塩素化ポリエチレンを含む材料（Ａ２）を調製した。
【００８２】
（材料（Ｂ）の調製）
表１に示すように、ポリマの種類を低密度ポリエチレンに変更し、これに対して材料（Ａ１）と同様にグラフト処理を施すことにより、シラングラフトポリエチレンを含む材料（Ｂ）を調製した。
【００８３】
（材料（Ｃ）の調製）
表１に示すように、ポリマの種類をエチレン−酢酸ビニル共重合体（ＥＶＡ）に変更し、これに対して材料（Ａ１）と同様にグラフト処理を施すことにより、シラングラフトＥＶＡを含む材料（Ｃ）を調製した。
【００８４】
（材料（Ｄ）の調製）
表１に示すように、ポリマの種類をクロロプレンゴムに変更し、これに対して材料（Ａ１）と同様にグラフト処理を施すことにより、シラングラフトクロロプレンゴムを含む材料（Ｄ）を調製した。
【００８５】
（触媒マスターバッチの調製）
続いて、上記材料（Ａ１）〜材料（Ｄ）とは別に、シラノール縮合触媒を含む触媒マスターバッチを調製した。
具体的には、粉末状の塩素化ポリエチレン１００質量部に対して、ハイドロタルサイトを６質量部と、エポキシ化大豆油を６質量部と、ポリエチレンワックスを３質量部と、さらに、シラノール縮合触媒としてのジオクチル錫ジネオデカノエートを２質量部と、を添加し、８インチロール機を用いて混練した。このとき、ロールの表面温度を１００℃とし、シラノール縮合触媒を添加してから３分間混練した。その後、混練物からなるシートを５ｍｍ角の形状にペレタイズし、触媒マスターバッチを調製した。
【００８６】
＜実施例１＞
（ケーブルの作製）
下記表２に示すように、材料（Ａ１）〜材料（Ｄ）と触媒マスターバッチとを混合し、内層材料および外層材料を調製した。
内層材料は、メタクリルシランのシラングラフト塩素化ポリエチレンを含む材料（Ａ１）に触媒マスターバッチを添加してドライブレンドすることにより調製した。
外層材料は、メタクリルシランのシラングラフト塩素化ポリエチレンを含む材料（Ａ１）と、シラングラフトポリエチレンを含む材料（Ｂ）と、シラングラフトＥＶＡを含む材料（Ｃ）とを６０：３９：１で混合し、これに触媒マスターバッチを添加してドライブレンドすることにより調製した。
なお、触媒マスターバッチの添加量は、内層材料および外層材料のそれぞれに対して２０分の１の質量分とした。
【００８７】
次に、調製した内層材料および外層材料を用いてケーブルを作製した。
具体的には、エチレンプロピレンゴム（ＥＰゴム）からなる絶縁層が導体の表面に形成されたＥＰゴム絶縁体コア（導体断面積８ｍｍ２、ゴム絶縁体厚さ１ｍｍ、外径３．７ｍｍ）の外周に内層材料を厚さが１．５ｍｍとなるように押出被覆した後、外層材料を厚さが０．５ｍｍとなるように押出被覆した。その後、温度６０℃、相対湿度９５％の恒温恒湿槽中に２４時間保管して、内層材料および外層材料をシラン架橋させることにより、内層および外層を有するシースを備えるケーブルを作製した。
なお、内層材料は、スクリュ径７５ｍｍ、比率Ｌ／Ｄ２０の単軸押出機を用いて、外層材料は、スクリュ径４０ｍｍ、比率Ｌ／Ｄ２０の単軸押出機を用いて、それぞれ押し出した。
また、内層材料の押出条件は以下のようにした。シリンダ内の温度をネック側に向かって１００℃−１１０℃−１１５℃−１２０℃−１３０℃とし、ネックの温度を１３０℃、クロスヘッドの温度を１３０℃、ダイスの温度を１３０℃とした。スクリュの回転数を１５ｒｐｍ、スクリュの形状をフルフライト形状とした。ケーブルの引取速度を１０ｍ／ｍｉｎとした。
また、外層材料の押出条件は以下のようにした。シリンダ内の温度をネック側に向かって１００℃−１１０℃−１１５℃−１２０℃−１３０℃、ネックの温度を１３０℃、ノズルの温度を１３０℃とした。スクリュの回転数を２５ｒｐｍ、スクリュの形状をフルフライト形状とした。ケーブルの引取速度を１０ｍ／ｍｉｎとした。
【００８８】
【表２】
0006720565.tif 000003
【００８９】
（ケーブルの評価方法）
作製したケーブルを、以下の方法により評価した。
【００９０】
（架橋処理前の硬度）
本実施例では、架橋処理前の外層材料の変形度合いを評価するため、架橋処理前であって未架橋状態での硬度を測定した。具体的には、ＪＩＳ  Ａタイプの硬度計を用いて、架橋処理前の外層材料の硬度を測定し、その値が８０以上であれば耐変形性に優れ、架橋処理前に巻き取ったとしても変形する可能性が低いものと判断して合格「○」、８０未満であれば変形する可能性が高いものとして不合格「×」とした。
【００９１】
（耐油性）
架橋処理後のケーブルからシースを剥離し、剥離したシースを６号ダンベルで打ち抜いて試験サンプルを作製し、ＩＲＭ９０２号試験油に１００℃、２４時間の条件で浸漬させた。浸漬前後の試験サンプルについて引張試験を行い、下記式に示すように、破断引張強さの浸漬後の残率を算出した。この残率が６５％以上であれば、十分な耐油性を有しているものとして「◎」、６０％以上６５％未満であれば「○」、６０％未満であれば「×」とした。
（破断引張強さの浸漬後残率）＝（浸漬後の試験サンプルの引張強さ／浸漬前の試験サンプルの引張強さ）×１００
【００９２】
（耐寒性）
シースの耐寒性を評価するため、シースの脆化温度を測定した。本実施例では、架橋処理後のシースをＪＩＳＣ３００５（耐寒）に準拠して試験片を作製の上、打撃試験を実施した（温度は整数（１℃）刻みで変量）。本実施例では、試験片を３つ準備して、２つ以上で破壊が発生し始めるときの温度を脆化温度として、脆化温度が−４０℃以下であるものを合格「○」、−４０℃を超える温度であるものを不合格「×」とした。
【００９３】
（評価結果）
評価結果を表２に示す。
表２に示すように、実施例１では、外層材料の架橋処理前の硬度が８４と高く、架橋処理前にケーブルをドラム状に巻き取ったとしても、ケーブル表面（外層）に潰れ等の変形が生じる可能性が低いことが確認された。また、架橋処理後のシースの、耐油試験後の引張強さ残率が６９％と高く、耐油性に優れることが確認された。また、シースの脆化温度が−４４℃であり、十分な耐寒性を有することが確認された。
【００９４】
＜実施例２，３＞
実施例２，３では、外層材料に含まれる、シラングラフト塩素化ポリエチレン、シラングラフトポリエチレンおよびシラングラフトＥＶＡの混合比率を、表２に示すように変更した以外は、実施例１と同様に外層材料を調製し、ケーブルを作製した。
実施例２，３によると、外層材料においてシラングラフトＥＶＡの割合を増やすことにより、脆化温度を低くすることができ、耐寒性を向上できることが確認された。
【００９５】
＜実施例４，５＞
実施例４，５では、内層材料として用いる材料を、材料（Ａ２）もしくは材料（Ｄ）に変更した以外は、実施例１と同様にケーブルを作製した。
実施例４，５によると、内層材料に用いる材料を変更しても、実施例１と同様に、外層の変形を抑制しつつ、耐油性および耐寒性を高い水準で両立できることが確認された。
【００９６】
＜比較例１＞
比較例１では、外層材料に材料Ｃ（シラングラフトＥＶＡ）を配合しない以外は、実施例１と同様にケーブルを作製した。
表２に示すように、比較例１では、外層材料の未架橋状態での硬度を高くして外層での変形を抑制するとともに、耐油性を高く維持できることが確認された。しかし、脆化温度が高く、耐寒性が不十分であることが確認された。これは、シラングラフトＥＶＡを配合せず、シラングラフト塩素化ポリエチレンとシラングラフトポリエチレンとの密着性を高くできないためと考えられる。
【００９７】
＜比較例２，３＞
比較例２，３では、外層材料に含まれる、シラングラフト塩素化ポリエチレン、シラングラフトポリエチレンおよびシラングラフトＥＶＡの混合比率を、表２に示すように変更した以外は、実施例１と同様に外層材料を調製し、ケーブルを作製した。
比較例２では、シラングラフトＥＶＡの割合を過度に小さくしたためか、シラングラフトＥＶＡの配合による効果を得られず、脆化温度が高くなってしまうことが確認された。
一方、比較例３では、シラングラフトＥＶＡの割合を過度に高くしたために、シラングラフトポリエチレンの割合が低くなり、未架橋状態での硬度が低くなってしまうことが確認された。そればかりか、シラングラフトＥＶＡの増量により、耐油性までが低下してしまうことが確認された。
【００９８】
＜比較例４，５＞
比較例４，５では、表２に示すように、内層材料として用いる材料を変更するとともに、外層材料に材料Ｃ（シラングラフトＥＶＡ）を配合しない以外は、実施例１と同様にケーブルを作製した。
比較例４，５では、シラングラフトＥＶＡを配合しないために、比較例１と同様に脆化温度が高く、耐寒性が不十分であることが確認された。
【００９９】
＜本発明の好ましい態様＞
以下に、本発明の好ましい態様について付記する。
【０１００】
［付記１］
本発明の一態様によれば、
導体と、
前記導体の外周に配置され、内層材料からなる内層および外層材料からなる外層を有する絶縁層を備え、
前記内層材料は、
ゴム成分にシラン化合物がグラフト重合されたシラングラフトゴム成分を含み、
前記外層材料は、
塩素化ポリエチレン（ａ）にシラン化合物がグラフト重合されたシラングラフト塩素化ポリエチレン（Ａ）と、
ポリエチレン（ｂ）にシラン化合物がグラフト重合されたシラングラフトポリエチレン（Ｂ）と、
エチレン−酢酸ビニル共重合体（ｃ）にシラン化合物がグラフト重合されたシラングラフトエチレン−酢酸ビニル共重合体（Ｃ）と、を含み、
前記絶縁層は、前記内層および前記外層が一体的にシラン架橋されるように構成されている、絶縁電線が提供される。
【０１０１】
［付記２］
付記１の絶縁電線において、好ましくは、
前記外層材料は、前記シラングラフト塩素化ポリエチレン（Ａ）を６０質量％と、前記シラングラフトポリエチレン（Ｂ）を３５質量％以上３９質量％以下と、前記シラングラフトエチレン−酢酸ビニル共重合体（Ｃ）を１質量％以上５質量％以下とを、合計が１００質量％となるように含有する。
【０１０２】
［付記３］
付記１又は２の絶縁電線において、好ましくは、
前記エチレン−酢酸ビニル共重合体（ｃ）は、酢酸ビニル含量が５質量％以上５０質量％以下である。
【０１０３】
［付記４］
付記１〜３のいずれかの絶縁電線において、好ましくは、
前記塩素化ポリエチレン（ａ）は、塩素過度が２５質量％以上４５質量％以下である。
【０１０４】
［付記５］
付記１〜４のいずれかの絶縁電線において、好ましくは、
前記ポリエチレン（ｂ）は、密度が０．９０ｇ／ｍｌ以上０．９５ｇ／ｍｌ以下である。
【０１０５】
［付記６］
付記１〜５のいずれかの絶縁電線において、好ましくは、
前記シラン化合物は、メタクリル基を有する。
【０１０６】
［付記７］
付記１〜６のいずれかの絶縁電線において、好ましくは、
前記絶縁層は、脆化開始温度が−４０℃以下となるように構成されている。
【０１０７】
［付記８］
付記１〜７のいずれかの絶縁電線において、好ましくは、
前記内層材料に含まれる前記ゴム成分が、塩素化ポリエチレン、クロロプレンゴムおよびクロロスルホン化ポリエチレンの少なくとも１つである。
【０１０８】
［付記９］
本発明の他の態様によれば、
導体と、
前記導体の外周に配置される絶縁層と、
前記絶縁層の外周に配置され、内層材料からなる内層および外層材料からなる外層を有するシースと、を備え、
前記内層材料は、
ゴム成分にシラン化合物がグラフト重合されたシラングラフトゴム成分を含み、
前記外層材料は、
塩素化ポリエチレン（ａ）にシラン化合物がグラフト重合されたシラングラフト塩素化ポリエチレン（Ａ）と、
ポリエチレン（ｂ）にシラン化合物がグラフト重合されたシラングラフトポリエチレン（Ｂ）と、
エチレン−酢酸ビニル共重合体（ｃ）にシラン化合物がグラフト重合されたシラングラフトエチレン−酢酸ビニル共重合体（Ｃ）と、を含み、
前記シースは、前記内層および前記外層が一体的にシラン架橋されるように構成されている、ケーブルが提供される。
【符号の説明】
【０１０９】
１  ケーブル
１１  導体
１２  絶縁層
１３  シース
１４  内層
１５  外層
【図１】
0006720565.tif 000004